【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】
（Ａ）重合単位として、フルオロオレフィンの１５〜８５モル％と；下記の一般式（１）あるいは（２）
Ｒ1 −〔Ｓｉ（ＣＨ3 ）2 −Ｏ〕n −Ｓｉ（ＣＨ3 ）2 −Ｒ2         （１）
（ここでＲ1 は、炭素数１〜６のアルキル基あるいは−（ＣＨ2 ）r −ＯＯＣ（ＣＨ3 ）Ｃ＝ＣＨ2 あるいは−ＣＨ＝ＣＨ2 を示す。Ｒ2 は、−（ＣＨ2 ）r −ＯＯＣ（ＣＨ3 ）Ｃ＝ＣＨ2 あるいは−ＣＨ＝ＣＨ2 を示す。ｎは１〜４２０の整数、ｒは１〜６の整数を示す。）
Ｒ2 −Ｓｉ〔ＯＳｉ（ＣＨ3 ）3 〕3                               （２）
（ここでＲ2は上記定義の通り。）
で示される反応性シリコーンオイルの０．００１〜３０モル％と；さらにアルキルビニルエーテル、アルキルアリルエーテル、メタクリル酸エステル及びアクリル酸エステルの内から選択された一種以上の１〜５０モル％と；を含み構成される含フッ素共重合体と：
（Ｂ）アクリル系樹脂と：
を含む樹脂組成物。
【請求項２】
反応性シリコーンオイルが、次式（３）、（４）、（５）、（６）
ＣＨ2 ＝Ｃ（ＣＨ3 ）−ＣＯＯ−Ｃ3 Ｈ6 −Ｓｉ（ＣＨ3 ）2 −〔Ｏ−Ｓｉ（ＣＨ3 ）2 〕m −Ｒ3                                                     （３）
（ここでＲ3 は、炭素数１〜６のアルキル基を示す。ｍは１〜２５０の整数を示す。）
ＣＨ2 ＝ＣＨ−ＣＯＯ−Ｃ3 Ｈ6 −Ｓｉ（ＣＨ3 ）2 −〔Ｏ−Ｓｉ（ＣＨ3 ）2 〕p −Ｒ4 
（４）
（ここでＲ4 は、炭素数１〜６のアルキル基を示す。ｐは１〜２５０の整数を示す。）
Ｒ5 −Ｃ3 Ｈ6 −Ｓｉ（ＣＨ3 ）2 −〔Ｏ−Ｓｉ（ＣＨ3 ）2 〕q −Ｃ3 Ｈ6 −Ｒ5 
（５）
（ここでＲ5 は、−ＯＯＣ（ＣＨ3 ）Ｃ＝ＣＨ2 を示す。ｑは１〜２５０の整数を示す。）
ＣＨ2 ＝Ｃ（ＣＨ3 ）ＣＯＯ−Ｃ3 Ｈ6 Ｓｉ〔ＯＳｉ（ＣＨ3 ）3 〕3   （６）
で示される片末端型あるいは両末端型変性シリコーンオイルであることを特徴とする請求項１記載の樹脂組成物。
【請求項３】
（Ａ）含フッ素共重合体５〜９５重量％と、（Ｂ）アクリル系樹脂９５〜５重量％と、を含む請求項１又は請求項２記載の樹脂組成物。
【手続補正２】
【補正対象書類名】明細書
【補正対象項目名】０００４
【補正方法】変更
【補正の内容】
【０００４】
【課題を解決するための手段】
本発明者等は、上記のような問題点を解決すべく鋭意検討を行った結果、（Ａ）フルオロオレフィンと，一般式（１）あるいは（２）
Ｒ1 −〔Ｓｉ（ＣＨ3 ）2 −Ｏ〕n −Ｓｉ（ＣＨ3 ）2 −Ｒ2         （１）
（ここでＲ1 は、炭素数１〜６のアルキル基あるいは−（ＣＨ2 ）r −ＯＯＣ（ＣＨ3 ）Ｃ＝ＣＨ2 あるいは−ＣＨ＝ＣＨ2 を示す。Ｒ2 は、−（ＣＨ2 ）r −ＯＯＣ（ＣＨ3 ）Ｃ＝ＣＨ2 あるいは−ＣＨ＝ＣＨ2 を示す。ｎは１〜４２０の整数、ｒは１〜６の整数を示す。）
Ｒ2 −Ｓｉ〔ＯＳｉ（ＣＨ3 ）3 〕3                               （２）
（Ｒ2は上記定義の通り。）
で示される反応性シリコーンオイルと、アルキルビニルエーテル、アルキルアリルエーテル、メタクリル酸エステル及びアクリル酸エステルの内から選択された一種以上の重合単位との共重合体と、（Ｂ）アクリル系樹脂を含む樹脂組成物が、長期における撥水撥油性、防汚性、繰り返しの汚染除去性に優れることを見出した。
【手続補正３】
【補正対象書類名】明細書
【補正対象項目名】００１０
【補正方法】変更
【補正の内容】
【００１０】
反応性シリコーンオイルとしては、特に次式（３）、（４）、（５）、（６）のシリコーンオイルが好ましい。
ＣＨ2 ＝Ｃ（ＣＨ3 ）−ＣＯＯ−Ｃ3 Ｈ6 −〔Ｓｉ（ＣＨ3 ）2 −Ｏ〕m −Ｓｉ（ＣＨ3 ）2 −Ｒ3                                                   （３）
（ここでＲ3 は、炭素数１〜６のアルキル基を示す。ｍは１〜２５０の整数を示す。）
ＣＨ2 ＝ＣＨ−ＣＯＯ−Ｃ3 Ｈ6 −〔Ｓｉ（ＣＨ2 ）2 −Ｏ〕p −Ｓｉ（ＣＨ3 ）2 −Ｒ4 
（４）
（ここでＲ4 は、炭素数１〜６のアルキル基を示す。ｐは１〜２５０の整数を示す。）
Ｒ5 −Ｃ3 Ｈ6 −〔Ｓｉ（ＣＨ3 ）2 −Ｏ〕q −Ｃ3 Ｈ6 −Ｒ5       （５）
（ここでＲ5 は、−ＯＣＯＣ（ＣＨ3 ）＝ＣＨ2 を示す。ｑは１〜２５０の整数を示す。）
ＣＨ2 ＝Ｃ（ＣＨ3 ）ＣＯＯ−Ｃ3 Ｈ6 Ｓｉ〔ＯＳｉ（ＣＨ3 ）3 〕3   （６）
また、アルキルビニルエーテル、アルキルアリルエーテル、メタクリル酸エステル及びアクリル酸エステルの内から選択された単量体の割合が１モル％より少ない場合には、各種溶剤に対する溶解性が得られず好ましくない。また５０モル％より多い場合には充分な耐汚染性、耐薬品性、耐候性が得られず好ましくない。
【手続補正４】
【補正対象書類名】明細書
【補正対象項目名】００１１
【補正方法】変更
【補正の内容】
【００１１】
他方、アルキルビニルエーテルの具体例としては、エチルビニルエーテル、イソプロピルビニルエーテル、ｎ−プロピルビニルエーテル、ｎ−ブチルビニルエーテル、イソブチルビニルエーテル、シクロヘキシルビニルエーテル、オクタデシルビニルエーテル、グリシジルビニルエーテル、グリシジルオキシメチルビニルエーテル、グリシジルオキシエチルビニルエーテル、グリシジルオキシブチルビニルエーテル、グリシジルオキシペンチルビニルエーテル、グリシジルオキシシクロヘキシルビニルエーテル、ヒドロキシエチルビニルエーテル、ヒドロキシブチルビニルエーテル、４−ヒドロキシシクロヘキシルビニルエーテル等が挙げられる。
【手続補正５】
【補正対象書類名】明細書
【補正対象項目名】００３５
【補正方法】変更
【補正の内容】
【００３５】
この得られた含フッ素共重合体とアクリル系樹脂（ダイヤナールＬＲ１９９〔三菱レイヨン（株）製〕）とを１／２（固形分換算）で混合し、酢酸ブチルに溶解させ５０％の酢酸ブチル溶液として、樹脂組成物を製造した。その樹脂組成物の硬化塗膜の塗膜特性を次の方法で調べた。結果を表１に示す。
〔塗膜透明性〕  上記５０％混合酢酸ブチル溶液に該ポリマーの水酸基／ＮＣＯ基が１／１になるようにコロネートＨＸ〔日本ポリウレタン工業（株）製、コロネートは登録商標〕を加え、ＪＩＳＧ−３１４１鋼板上にアプリケーターにより塗布し、８０℃２４時間加熱処理した厚さ２５μｍの試験片を作成し、塗膜透明性を目視にて評価した。
【手続補正６】
【補正対象書類名】明細書
【補正対象項目名】００３６
【補正方法】変更
【補正の内容】
【００３６】
Ａ：無色透明
Ｂ：わずか白濁
Ｃ：白濁
〔基材との密着性〕  ＪＩＳ−Ｋ５４００  ８．５．２（ゴバン目セロテープ（登録商標）試験）による。
〔鉛筆硬度〕  ＪＩＳ−Ｋ５４００  ８．４．１（鉛筆引っかき試験）による。
〔耐酸性〕  ５％ＨＣｌ溶液による２４時間スポットテスト後の塗膜外観を目視観察する。
【手続補正７】
【補正対象書類名】明細書
【補正対象項目名】００３７
【補正方法】変更
【補正の内容】
【００３７】
◎；異状なし
○：ほとんど変化なし
△：やや侵される
×：侵される
〔耐アルカリ性〕  ５％ＮａＯＨ溶液による２４時間スポットテスト後の塗膜外観を目視観察する。
【手続補正８】
【補正対象書類名】明細書
【補正対象項目名】００３８
【補正方法】変更
【補正の内容】
【００３８】
◎；異状なし
○：ほとんど変化なし
△：やや侵される
×：侵される
〔油性マジック（登録商標）はじき性〕  油性マジック（黒・赤・マジックインキ（登録商標）商品名）により塗膜表面を塗りつぶし、はじき性を評価する。さらにこの塗膜を室温で１時間放置後、乾拭きにより除去する。これを２０回繰り返した後の、塗膜表面のはじき性を評価する。
【手続補正９】
【補正対象書類名】明細書
【補正対象項目名】００３９
【補正方法】変更
【補正の内容】
【００３９】
◎；良くはじく
○：はじく
△：ややはじく
×：全くはじかない
〔油性マジック（登録商標）繰り返し除去性〕  油性マジック（黒・赤・マジックインキ（登録商標）商品名）により塗膜表面を塗りつぶし、室温で１時間放置後乾拭きにより除去する。さらにこれを２０回繰り返した後の、塗膜表面の除去性を評価する。